"a20から50重量の、スチレンまたは置換スチレンのうちの少なくとも1つ、b20から60重量のt-ブチルメタクリレート、ならびにc0から20重量の、aおよびbと異なる少なくとも1つの共重合可能なエチレン性不飽和モノマーを、d10から50重量のカチオン性デンプンの存在下で含み、abcdの合計が100である、エチレン性不飽和モノマーの共重合により得ることができる、水性のデンプン含有ポリマー分散液。a25から45重量のスチレン、b24から40重量のt-ブチルメタクリレート、ならびにc0から10重量の、aおよびbと異なる少なくとも1つの共重合可能なエチレン性不飽和モノマーを、d15から45重量のカチオン性デンプンの存在下で含み、abcdの合計が100であるモノマーの共重合により得ることができる、請求項1に記載のポリマー分散液。a29から41重量のスチレン、b24から38重量のt-ブチルメタクリレート、ならびにc0から10重量の、aおよびbと異なる少なくとも1つの共重合可能なエチレン性不飽和モノマーを、d20から40重量のカチオン性デンプンの存在下で含み、abcdの合計が100であるモノマーの共重合により得ることができる、請求項2に記載のポリマー分散液。モノマーbがt-ブチルアクリレートである、請求項1から3のいずれか一項に記載のポリマー分散液。モノマーcが、存在する場合は、一価のC1からC22アルコールに由来するメタクリル酸の少なくとも1つのエステルである、請求項1から4のいずれか一項に記載のポリマー分散液。ポリマー分散液の固形分が5から50重量である、請求項1から5のいずれか一項に記載のポリマー分散液。前記カチオン性デンプンの置換度DSが0.005から0.5である、請求項1から6のいずれか一項に記載のポリマー分散液。前記カチオン性デンプンの重量平均分子量Mwが1000から65000である、請求項1から7のいずれか一項に記載のポリマー分散液。前記カチオン性デンプンの重量平均分子量Mwが11000から35000である、請求項8に記載のポリマー分散液。a20から50重量の、スチレンまたは置換スチレンのうちの少なくとも1つ、b20から60重量のt-ブチルメタクリレート、ならびにc0から20重量の、aおよびbと異なる少なくとも1つの共重合可能なエチレン性不飽和モノマーを、d10から50重量のデンプンの存在下で含み、abcdの合計が100である、エチレン性不飽和モノマーを重合させることを含む、請求項1から9のいずれか一項に記載の水性のデンプン含有ポリマー分散液の調製方法。請求項1から9のいずれか一項に記載のポリマー分散液を紙の少なくとも片面に塗布することを含む、紙の表面サイジング方法。セルロース性繊維を含有するストックからペーパーウェブを形成する工程およびペーパーウェブの少なくとも片面に請求項1から9のいずれか一項に記載の水分散液を塗布する工程を含む紙の生産方法。前記紙が全体的にまたは部分的に再生紙をベースとする、請求項11から12のいずれか一項に記載の方法。前記紙がライナー、ライナーボード、容器用ボード、テストライナー、再生ライナーまたは再生繊維から作られた裏板を有するホワイトトップライナーのうちのいずれか1である、請求項13に記載の方法。紙の表面処理のための、請求項1から9のいずれか一項に記載のポリマー分散液の使用。本発明の目的は、紙、とりわけ再生紙から作られる紙の表面サイジングに対して高い効率を有する、デンプンを含有するポリマーのスチレン-アクリレート系ポリマー分散液を提供することである。本目的は、a20から50重量の、スチレンまたは置換スチレンのうちの少なくとも1つ、b20から60重量のt-ブチルメタクリレート、ならびにc0から20重量の、aおよびbと異なる少なくとも1つの共重合可能なエチレン性不飽和モノマーを、d10から50重量のカチオン性デンプンの存在下で含み、abcdの合計が100である、エチレン性不飽和モノマーの共重合により得ることができる、水性のデンプン含有ポリマー分散液を使用して達成可能であることが見出されている。本明細書において用いられる用語メタクリルとは、アクリルおよびメタクリルの両者を等しくいう。例えば、メタクリレートとはアクリレートまたはメタクリレートのいずれかをいう一方、メタクリル酸はアクリル酸またはメタクリル酸のいずれかをいう。いくつかの実施形態において、スチレンまたは置換スチレンのうちの少なくとも1つの量は、25から45重量または29から41重量である。用いることができる置換スチレンの例としては、環からハロゲン化されたスチレン、例えばクロロスチレンなど、およびC1からC4置換スチレン、例えばビニルトルエンおよびα-メチルスチレンなどが挙げられる。いくつかの実施形態において、t-ブチルメタクリレートの量は24から40重量または24から38重量である。モノマーcは、存在する場合、aまたはbの定義に該当しない、すなわちスチレン、置換スチレンまたはt-ブチルメタクリレートのいずれでもない、少なくとも1つのモノマーである。モノマーcは単一種のモノマーであってもよく、2、3またはさらに異なる種類のモノマーの組み合わせであってもよい。いくつかの実施形態において、モノマーcの量は0から15重量、0から10重量、0から5重量または0重量でさえある。いくつかの実施形態において、モノマーbに対するモノマーcの重量比は0:1から0.1:1である。存在する場合のモノマーcの例としては、アルキルメタクリレート、メタクリロニトリル、メタクリルアミド、ビニルエステルおよびアニオン性モノマー、例えばメタクリル酸などのうちの少なくとも1つが挙げられる。アルキルメタクリレートの例としては、一価のC1からC22アルコールに由来するメタクリル酸のうちの少なくとも1つのエステル、例えばメチルアクリレート、メチルメタクリレート、エチルアクリレート、エチルメタクリレート、n-プロピルアクリレート、n-プロピルメタクリレート、イソプロピルアクリレート、イソプロピルメタクリレート、n-ブチルアクリレート、n-ブチルメタクリレート、イソブチルアクリレート、イソブチルメタクリレート、sec-ブチルアクリレート、sec-ブチルメタクリレート、n-ペンチルアクリレート、n-ペンチルメタクリレート、ネオペンチルアクリレート、ネオペンチルメタクリレート、シクロヘキシルアクリレート、シクロヘキシルメタクリレート、2-ヘキシルアクリレート、2-ヘキシルメタクリレート、2-エチルヘキシルアクリレート、2-エチルヘキシルメタクリレート、n-オクチルアクリレート、n-オクチルメタクリレート、イソオクチルアクリレート、イソオクチルメタクリレート、デシルアクリレートおよびデシルメタクリレート、ドデシルアクリレート、ドデシルメタクリレート、ステアリルアクリレートおよびステアリルメタクリレートなどが挙げられる。モノマーのさらなる例としては、ジアルキルアミノアルキルメタクリルアミド、ジメチルアミノエチルメタクリレート、ジエチルアミノエチルアクリレート、ジエチルアミノエチルメタクリレート、ジメチルアミノプロピルアクリレート、ジメチルアミノプロピルメタクリレート、ビニルアセテート、ビニルプロピオネート、N-ビニルホルムアミド、アクリルアミド、メタクリルアミド、N-ビニルピロリドン、N-ビニルイミダゾール、N-ビニルカプロラクタム、アクリル酸、メタクリル酸、アクリルアミドメチルプロパンスルホン酸、ビニルスルホン酸、スチレンスルホン酸および酸性基を含むモノマーの塩が挙げられる。酸性モノマーは部分的にまたは完全に中和された形で用いられ得る。有用な中和剤としては、例えば、水酸化ナトリウム溶液、水酸化カリウム溶液、ナトリウムカーボネート、ナトリウムビカーボネート、水酸化カルシウムおよびアンモニアが挙げられる。塩基性モノマーは重合において遊離塩基の形で、有機酸もしくは無機酸との塩として、または四級化の形で用いることが可能である。いくつかの実施形態において、カチオン性デンプンの量は15から45重量または20から40重量である。カチオン性デンプンは、例えば、天然のデンプンを少なくとも1つの四級化剤、例えば2,3-エポキシプロピルトリメチルアンモニウムクロリドなどと反応させることにより調製されたようなものであることができる。カチオン化デンプン中のグルコース単位あたりの平均としてデンプン中に含有されるカチオン性基の数は置換度DSにより表され、これは例えば0.001から1.0または0.005から0.5、とりわけ0.01から0.1であることができる。カチオン化され得る天然のデンプンの例としては、例えばジャガイモ、コムギ、トウモロコシ、イネ、タピオカ、キャッサバ、モチトウモロコシおよびソルガムのデンプンのうちのいずれかが挙げられる。デンプンはアミロペクチンの含量が高く、例えば少なくとも75重量または少なくとも85重量であることができる。カチオン化デンプンは、例えばエーテル化、エステル化、架橋または疎水化のうちの1またはそれ以上により、さらに修飾可能である。カチオン性デンプンはまた、例えばEmslandStarkeからのEmcatC15商標もしくはEmcatF-7889商標、RoquetteからのHi-Cat135商標もしくはHi-CatSP商標、SolamからのSolbondC40商標もしくはSolbondC50商標、またはAvebeからのAmylofax75商標、AmylofaxHS商標もしくはAmylofaxPW商標という商標のもとで市販もされている。いくつかの実施形態において、カチオン性デンプンは重量平均分子量Mwが1000から65000、例えば5000から50000または11000から35000である。かかる分子量はより高分子量のカチオン性デンプンを分解することにより、例えば酸化処理、酸処理、熱処理または酵素処理のうちの1またはそれ以上により、適宜、重合開始の直前または別々の工程において、得ることが可能である。酸化剤、例えば次亜塩素酸塩、ペルオキソジサルフェートもしくは過酸化水素など、またはそれらの組み合わせは、任意選択で金属塩、例えば鉄塩などと組み合わされて、分解のために単独で、または所望の分子量のデンプンを得るのに引き続いて用いられ得る。単一の分解カチオン化デンプンまたは2もしくはそれ以上の分解カチオン性デンプンを重合中で用いることが可能である。分子量Mwは当業者に公知の標準的な方法により、例えば多角度光散乱検出器SEC-MALSを用いたゲル浸透クロマトグラフィーによって決定され得る。いくつかの実施形態において、分散液の固形分drycontentは5から50重量、とりわけ10から40重量または15から40重量である。本明細書において用いられる固形分という用語は、組成物中の水でないあらゆるものの含量をいう。いくつかの実施形態において、ポリマー分散液中の平均粒子直径は20から500nm、とりわけ20から250nmまたは50から100nmである。平均粒子直径は、当該技術分野で公知の方法、例えば、レーザー相関分光、超遠心またはHDF流体力学的分別などによって決定可能である。いくつかの実施形態において、本発明のポリマー分散液は、a25から45重量のスチレン、b24から40重量のt-ブチルメタクリレート、ならびにc0から10重量の、aおよびbと異なる少なくとも1つの共重合可能なエチレン性不飽和モノマーを、d15から45重量のカチオン性デンプンの存在下で含み、abcdの合計が100であるモノマーの共重合により得ることができる。いくつかの実施形態において、本発明のポリマー分散液は、a29から41重量のスチレン、b24から38重量のt-ブチルメタクリレート、ならびにc0から10重量の、aおよびbと異なる少なくとも1つの共重合可能なエチレン性不飽和モノマーを、d20から40重量のカチオン性デンプンの存在下で含み、abcdの合計が100であるモノマーの共重合により得ることができる。本発明のさらなる態様は、エチレン性不飽和モノマーa~cをカチオン性デンプンの存在下、上で特定された量で重合させることを含む、上記ポリマー分散液の生産方法に関する。水性媒体中で従来のフリーラジカル乳化重合が用いられ得る。重合を開始するために、レドックス開始剤が用いられ得る。レドックス開始剤の例としては、グラフト架橋性graftlinkingの水溶性レドックス系、例えば過酸化水素および重金属塩を含む、または過酸化水素および二酸化硫黄を含む、または過酸化水素およびナトリウムメタビサルファイトを含むものが挙げられる。さらなる可能なレドックス系としては、tert-ブチルヒドロペルオキシドおよび/または二酸化硫黄、ナトリウムペルサルフェートまたはカリウムペルサルフェート/ナトリウムビサルファイト、アンモニウムペルサルフェート/ナトリウムビサルファイトまたはアンモニウムペルサルフェート/硫酸鉄IIの組み合わせが挙げられる。より特定の例としては、過酸化水素と重金属塩、例えば硫酸鉄IIのような鉄II塩などとの組み合わせが挙げられる。レドックス系は加えて、さらなる還元剤、例えばアスコルビン酸、ナトリウムホルムアルデヒドスルホキシレート、ナトリウムジサルファイトおよび/またはナトリウムジチオナイトなどを含んでもよい。レドックス開始剤は、例えばモノマーをベースとして0.05から10重量または0.1から7重量の量で用いられ得る。分解カチオン性デンプンおよび重金属塩の水溶液を初めに用意し、モノマーを連続的に、非連続的にまたはバッチ式で、別々にまたは混合物としてのいずれかで計量することが可能である。重合開始剤は、モノマーと一緒にまたは別々に、同時計量され得る。レドックス系が開始剤として用いられる場合、その還元部、例として重金属塩を重合前に添加してもよく、一方その酸化部、例として過酸化水素をモノマーと同時に計量してもよい。段階的または勾配的手法をデンプン含有ポリマー分散液の調製のために用いることも可能であり、この場合、添加は計量期間にわたって均一にまたは不均一に、すなわち計量速度を変化させながら達成することが可能である。重合は任意の適当な温度、例えば30から110°Cまたは50から100°Cで行われ得る。反応時間は、例えば0.5から10時間または0.75から4時間であることができる。圧力リアクタの使用または撹拌槽カスケードもしくは流通管内で連続的な重合を行うこともまた可能である。重合は酸素の非存在下で、例えば不活性ガス雰囲気中、例えば窒素下などで行われ得る。重合の間に成分を完全に混合することは普通は有益であり、反応混合物を重合の全期間およびその後に続く任意の後重合の間、撹拌してもよい。分散作用を向上させるため、従来のイオン性、非イオン性または両性の乳化剤を重合バッチに、例えばモノマー合計量をベースとして0から3重量または0.02から2重量の量で添加可能である。従来の乳化剤の例としては、長鎖一価アルコールC10からC22アルカノールとアルコール1モルあたり4から50molのエチレンオキシドおよび/もしくはプロピレンオキシドとの反応産物、またはアルカリで中和された形で一般に用いられる硫酸エステル化されたエトキシル化フェノールもしくはアルコキシル化アルコールが挙げられる。さらなる従来の乳化剤としては、例えば、ナトリウムアルカンスルホネート、ナトリウムアルキルサルフェート、ナトリウムドデシルベンゼンスルホネート、スルホコハク酸エステル、第四級アルキルアンモニウム塩、アルキルベンジルアンモニウム塩、例えばジメチル-C12からC18-アルキルベンジルアンモニウムクロリドなど、脂肪族第一級、第二級および第三級アミン塩、第四級アミドアミン化合物、アルキルピリジニウム塩、アルキルイミダゾリニウム塩ならびにアルキルオキサゾリニウム塩が挙げられる。しかしながら、結果として得られるポリマー分散液のサイジング性能は、乳化剤が重合バッチに添加されない場合は通常向上する。重合は適宜、従来の調節剤の存在下で行うこともまた可能である。原理的に、形成するポリマーの分子量を低減させる全ての公知の調節剤、例えば硫黄を含有する有機化合物など、例えばメルカプタン、ジスルフィドおよびポリスルフィド、チオカルボン酸およびジチオカルボン酸のエステルおよびスルフィドならびにエノールスルフィドを用いることが可能である。ハロゲン化合物、アルデヒド、ケトン、ギ酸、エノールエーテル、エナミン、ヒドロキシルアミン、ハロゲン化炭化水素、アルコール、エチルベンゼンおよびキシレンもまた用いられ得る。硫黄を含有する有機化合物をベースとする調節剤の例としては、メルカプトエタノール、メルカプトプロパノール、メルカプトブタノール、チオグリコール酸、チオ酢酸、チオプロピオン酸、1-ドデカンチオール、チオエタノールアミン、ナトリウムジメチルジチオカルバメート、システイン、エチルチオグリコレート、トリメチロールプロパントリチオグリコレート、ペンタエリスリチルテトラメルカプトプロピオネート、ペンタエリスリチルテトラチオグリコレート、トリメチロールプロパントリメルカプトアセテート、ブチルメチレンビスチオグリコレート、チオグリセロール、グリセリルモノチオグリコレート、n-オクタデシルメルカプタン、n-ドデシルメルカプタン、tert-ドデシルメルカプタン、ブチルメルカプタン、チオフェノール、メルカプトトリメトキシシランおよびアセチルシステインが挙げられる。調節剤として有用なハロゲン化合物の例としては、トリクロロメタン、テトラクロロメタンおよびブロモトリクロロメタン、アルデヒド、例えばアセトアルデヒド、プロピオンアルデヒド、クロトンアルデヒドおよびブチルアルデヒドなど、アルコール、例えばn-プロパノールおよびイソプロパノールおよびブテン-3-オールおよびアリルアルコールなどが挙げられる。調節剤のさらなる例としては、ビタミンAアセテート、ビタミンAパルミテート、ゲラニアール、ネラール、ゲラニオール、ゲラニルアセテート、リモネン、リナリルアセテート、テルピノレン、γ-テルピネン、α-テルピネン、R--α-フェランドレン、テルピネオール、レゾルシノール、ヒドロキノン、ピロカテコール、フロログルシンおよびジフェニルエチレンが挙げられる。調節剤の量は、例えばモノマーa~cの総量をベースとして0から5または0.1から2重量であることができる。重合は任意の適当なpH、例えば2から9または3から5.5で行われ得る。pHは重合の前または重合中に、従来の酸、例えば塩酸、硫酸もしくは酢酸などを用いて、または塩基、例えば水酸化ナトリウム溶液、水酸化カリウム溶液、アンモニア、アンモニウムカーボネートなどを用いて所望の値に調整可能である。重合終了後、分散液は任意の適切なアルカリ性物質、例えば水酸化ナトリウム溶液、水酸化カリウム溶液またはアンモニアなどを使用して、適当なpH、例えば5から7に調整され得る。残留モノマーは、任意の適切な手段、例えば後重合によりデンプン含有ポリマー分散液から除去され得る。例えば、開始剤、例えば過酸化水素および/または任意の他のもの、ペルオキシドもしくはヒドロペルオキシドおよび/または任意のアゾ開始剤などを主重合終了後にポリマー分散液に添加することができる。開始剤と適当な還元剤、例えばアスコルビン酸またはナトリウムビサルファイトなどとの組み合わせもまた可能である。水にわずかに可溶である油溶性開始剤、例えば従来の有機ペルオキシド、例えばジベンゾイルペルオキシド、ジ-tert-ブチルペルオキシド、tert-ブチルヒドロペルオキシド、クミロヒドロペルオキシドまたはビスシクロヘキシルペルオキシジカーボネートなどを用いてもよい。後重合のため、反応混合物は例えば主重合が行われた温度に相当する温度まで、または最大で20°Cまたは最大で10°C高い温度まで、例えば35から100°Cまたは45から95°Cの範囲内で、加熱され得る。主重合は、重合開始剤が消費された場合、またはモノマー変換率が例えば少なくとも98または少なくとも99.5である場合、完了したと考えることができる。重合終了後、重金属イオン用の錯化剤は用いられている全ての重金属イオンが錯体の形で結合するような量で、ポリマー分散液に添加可能である。錯化剤の例としては、エチレンジアミンテトラ酢酸、ニトリロトリ酢酸、ジエチレントリアミンペンタ酢酸、ポリアスパラギン酸、イミノジコハク酸、クエン酸およびそれらの塩が挙げられる。少なくとも1つの錯化剤は、例えば重金属イオン1モルあたり1から10モルまたは1.1から5モルの濃度で用いられ得る。本発明はさらに、紙の表面処理のための上記の発明による分散液の使用に関する。本発明はまた、セルロース性繊維を含有するストックからペーパーウェブpaperwebを形成させる工程およびペーパーウェブの少なくとも片面に上記水分散液を塗布する工程を含む紙の生産方法に関する。最後に本発明は、上記のポリマー分散液を紙の少なくとも片面に塗布することを含む紙の表面サイジング方法に関する。分散液は表面サイジングに適した任意の方法、例えばサイズプレス、フィルムプレス、スピードサイザーまたはゲートロールなどによりペーパーウェブに塗布され得るものであり、例えばサイズプレス液中に包含され得る。サイズプレス液に添加される分散液の量は、例えば乾燥物質量をベースとして0.05から5重量であることができ、完成される紙の所望のサイジング度合に依存する。そのうえ、サイズプレス液はさらなる物質、例えばデンプン、顔料例としてチョークchalk、沈降カルシウムカーボネート、カオリン、二酸化チタン、バリウムサルファートまたは石膏、蛍光増白剤、殺生物剤、紙用増強剤、定着剤、泡止め剤、歩留剤、架橋剤例としてジルコニウム化合物、不溶化剤、消泡剤および/または濾水剤などを含んでもよい。ペーパーウェブの表面に塗布される乾燥ポリマーの量は、例えば0.005から1.0g/m2または0.01から0.5g/m2であることができる。本明細書において用いられる用語紙は、通常の紙だけでなく、例えばボードおよびボール紙を包含するシートまたはウェブweb形状の全てのタイプのセルロース系製品を包含することを意味する。本発明は、全体的にまたは部分的に再生紙をベースとした紙の表面処理にとりわけ有利である。かかる紙の例としては、包装に用いられる紙およびボード、例えばライナー、ライナーボード、容器用ボード、テストライナー、再生ライナー、例えばOCCなど、または再生繊維から作られた裏板を有するホワイトトップライナーなどが挙げられる。本発明は以下の限定されない例によってさらに説明される。部およびパーセンテージは特に述べられない限り、各々の重量部および重量パーセントに関する。実施例1AからFの6個のポリマー分散液は、スチレンとn-ブチルアクリレートまたはt-ブチルアクリレートのいずれかとを、硫酸中の過酸化水素処理により分子量Mwが15000~20000前後に分解されたカチオン性ジャガイモデンプン約0.035のDSの存在下、表1に従った量で重合させることにより調製した。400gのデンプン水溶液固形分12.6重量を、6個の口を有し、撹拌器、温度計および冷却器を備えたLabMaxリアクタに添加した。デンプン溶液を65°Cに加熱し、撹拌速度を450rpmに設定して、5mlの4.022mg/mlモール塩硫酸アンモニウム鉄II溶液を添加した。12.681gの35重量過酸化水素水溶液および90.5gの0.36重量1-ドデカンチオールを有するモノマー混合物を3時間かけてゆっくりと反応にチャージした。リアクタ温度は最初の1時間は65°Cで、最後の2時間は68°Cに上昇させた。薬剤投入が完了した後、反応を68°Cで1.5時間維持し、その後40~50°Cまで冷却した。得られた産物をリアクタから回収し、室温まで冷却した後、25重量NaOHでpHを3.6に調整した。最終産物の固形分は28重量前後であった。実施例2処方AからDのサイジング作用を、混合廃棄物由来のサイジングされていないテストライナーグレードであって、基本重量が140g/m2、液体吸収が37である試験紙上で下記のように試験した。試験紙の処理は、Mathis、Zurichからの実験室サイズプレスであるタイプHVF上で行った。用いられたサイズ液は、8重量部の乾燥酸化ジャガイモデンプンAVEBEからのPerfectamylP255SHおよび0.25~0.8部のポリマー分散液AからDを、水を使用して100部にした溶液であった。サイズプレスの動作温度は約60°Cであった。表面サイジングされた紙を乾燥シリンダー上で1.5分間、約115°Cで乾燥させた。サイジング試験の前に、紙は2時間、23°C、50r.h.で調子を整えた。表面サイジングされた紙のサイジング度合を評価するため、DIN53122によるCobb値を決定した。値は60秒間の湿潤時間の過程における紙シートの水吸収量として定義され、g/m2で表される。Cobb値が低いほど、処理された紙のサイジング度合は良好である。結果を表2中に示す。実施例3別のひと続きの試験を実施例2と同様に、処方B、D、EおよびFを使用して同種の紙上で行った。結果を表3中に示す。実施例4別のひと続きの試験を、実施例2と同様に処方AからDを使用して、しかしサイズ液中に0.05~0.36部のポリマー分散液を有して、およびAKDを使用して内部を予めサイジングされ、基本重量が80g/m2で液体吸収が61の上質紙82の繊維および18のGCC上で行った。結果を表4中に示す。実施例4ポリマー分散液G、HおよびJを実施例1と同様に、しかしモノマーおよびデンプンの量は表5に従って調製した。実施例5処方G、HおよびIを実施例2と同様に、しかし混合廃棄物由来のサイジングされていないテストライナーグレードであって、基本重量が110g/m2で液体吸収が42である試験紙上で試験した。結果を表6中に示す。"